(57)【要約】【課題】本発明は硬さと大変形追随性を兼ね備え、耐久性に優れるゴムクローラ用ゴム組成物、及び該ゴム組成物を用いて製造したゴムクローラを提供する。【解決手段】ゴムクローラ内周面に突設される突起を形成するゴムクローラ用突起ゴム組成物であって、ゴム成分中に１，２−ポリブタジエンを５〜４０質量％含有し、かつ加硫後のＪＩＳ−Ａ硬度が７５〜１００であることを特徴とするゴムクローラ用ゴム組成物。【選択図】なし【特許請求の範囲】
【請求項１】
ゴムクローラ内周面に突設される突起を形成するゴムクローラ用ゴム組成物であって、
ゴム成分中に１，２−ポリブタジエンを５〜４０質量％含有し、かつ加硫後のＪＩＳ−Ａ硬度が７５〜１００であることを特徴とするゴムクローラ用ゴム組成物。
【請求項２】
上記ゴム成分中に、更に天然ゴム、ブタジエンゴム、スチレン・ブタジエンゴム及びイソプレンゴムから選ばれる１種又は２種以上を含む請求項１記載のゴムクローラ用ゴム組成物。
【請求項３】
脂肪酸アミドを上記ゴム成分１００質量部に対して１〜１５質量部、及び／又は、超高分子量ポリエチレンを上記ゴム成分１００質量部に対して２〜４０質量部配合した請求項１又は２記載のゴムクローラ用ゴム組成物。
【請求項４】
ゴムクローラ内周面の突起が請求項１〜３のいずれか１項記載のゴム組成物を用いて形成されたものであるゴムクローラ。
【発明の詳細な説明】
【技術分野】
【０００１】
本発明は、主として農業機械や土木建設機械等の足回りに装着されるゴムクローラに使用されるゴム組成物及び該ゴム組成物を用いて製造されたゴムクローラに関する。
【背景技術】
【０００２】
ゴムクローラは、通常、無端帯状のゴム弾性体に芯金とスチールコードを埋設して補強したゴムクローラ本体の外周表面（トレッド面）にラグと呼ばれる多数の凸部を形成した構成とされたものであり、湿田や畑、泥濘地等の通常のタイヤでは走行が困難な軟弱な地面での走行が要求されるコンバイン、トラクター、ミニショベル等の様々な農業機械や土木建設機械の足回りに装着されている。
【０００３】
しかしながら、上記の芯金を埋設したゴムクローラを装着した上記機械では、駆動輪（スプロケット）を該芯金に引っ掛けて上記ゴムクローラを駆動させることから、金属同士が接触し振動や騒音が発生し易く、特に高速走行時には、振動や騒音が大きくなるという問題がある。このため最近では、芯金を埋設しない（芯金レス）クローラを採用する機械が増えている。
【０００４】
上記芯金レスクローラでは、上記芯金に替えて、上記スプロケットと噛み合う突起（突起ゴム）が該クローラの内周面全周に亘って連続的に形成されている。この突起は、上記機械の走行装置の転輪と噛み合い、その駆動力を効率よく伝達するとともに、脱輪を防止するためのものである。そのため、この芯金レスクローラを採用した場合、該ゴムクローラにスプロケットと接触する金属部が存在しないため、走行中の振動と騒音が低減され、優れた乗り心地を実現するほか、長時間作業での作業者の疲労を軽減することもできる。更には、金属部同士の接触がないため、機械の足回りの耐久性向上にも効果的である。
【０００５】
また、上記芯金レスゴムクローラは、上記突起形成の主目的により、ポジティブ駆動タイプとフリクション駆動タイプとに分類される。前者はスプロケット（駆動輪）と噛み合い、機体からの駆動力をこの噛み合いによってゴムクローラに伝達することを主たる目的としたものであり、後者は脱輪防止を主たる目的として配したもので、駆動力はクローラの内周面と駆動輪との摩擦力によって伝達される。
【０００６】
いずれにしても上記の突起は、その役割から非常に高い耐久性が要求される。これまでに突起の耐久性を向上させるために様々な試みがなされており、出願人は特開平１０−５３１７１号公報（特許文献１）で、ゴムクローラの内周面に突出する突起における他部材（スプロケット、アイドラーあるいは転輪等）との接触面に、低摩擦性能を有する高硬度の樹脂部材を露出させることにより該突起を補強する技術を提案している。また、特開２００２−２１１４５５号公報（特許文献２）には、駆動用突起の突起形状に沿って板金製の補強材を設けることよって該突起を補強する技術が開示されている。
【０００７】
また、上記ゴムクローラにおける駆動力伝達性能及び脱輪防止性能をより確実なものとするために、上述した突起の補強の他に、該突起を形成するゴムの硬度向上及び摩擦係数低減が求められている。この要求に応えるため、従来はゴムの硬度を高めるためにカーボンや硫黄の配合量を増加してゴムの硬度を高めることが行われてきたが、この方法は、著しい作業性の低下を招いたり、硬度が高まっても大変形への追随性が損なわれてしまう場合があり、結果として耐久性向上の効果が薄くなることが多かった。
【０００８】
これに対し、出願人は特開平９−１６４９８０号公報（特許文献３）に、原料ゴムに所定量の脂肪酸アミドや超高分子量ポリエチレンを配合することにより突起ゴムの摩擦係数を低減して、ゴムクローラの耐摩耗性能や脱輪防止性能の向上を可能にしたゴムクローラ用突起ゴム組成物を提案している。
【０００９】
しかしながら、走行中にゴムクローラに対して大きな衝撃や斜行させる力が加わった時には、突発的な噛み合い異常等を生じ、大きな変形を生じることがあり、このような時には、上記従来の補強や、ゴムの配合による改善等を施した突起では、ゴムのモジュラス（引張応力）が高く、伸びが低いことから、突起が破損しやすい上、大変形を生じた後の耐久性にも悪影響を及ぼすことが懸念される。
【００１０】
このように上記突起の耐久性を向上させるには、突起を形成するゴムの配合を見直すことにより、ゴムの硬度と大変形追随性を両立させることが重要であり、ゴムの配合の工夫により高硬度化と大変形追随性向上という二律背反的課題を解決することが望まれる。
【００１１】
【特許文献１】特開平１０−５３１７１号公報
【特許文献２】特開２００２−２１１４５５号公報
【特許文献３】特開平９−１６４９８０号公報
【発明の開示】
【発明が解決しようとする課題】
【００１２】
従って、本発明は硬さと大変形追随性を兼ね備え、耐久性に優れるゴムクローラ用ゴム組成物、及び該ゴム組成物を用いて内周面に突起を形成したゴムクローラを提供することを目的とする。
【課題を解決するための手段】
【００１３】
本発明者らは、上記の課題を解決するために鋭意検討を行った結果、ゴムクローラ用ゴム組成物のゴム成分中にそのゴム成分の一部として１，２−ポリブタジエンを添加配合することにより、高硬度でかつ良好な大変形追随性を達成することが可能であると共に、高高度化に伴った摩擦係数の低減化を実現することができ、このゴム組成物を用いることにより、ゴムクローラ内周面に形成される突起の耐久性向上が図られることを見出した。
【００１４】
そこで、本発明者らは更に検討を進めた結果、上記１，２−ポリブタジエンの含有量を組成物に含まれる全ゴム成分中の５〜４０質量％とすることにより、低歪領域の引張り応力（モジュラス）が大幅にアップする共に、高歪領域でのモジュラスが低減化又は維持され、良好な大変形追随性を有するゴムが得られ、これにより充填剤の増量や高架橋密度化などを行うことなく、良好な大変形追随性を達成しつつＪＩＳ−Ａ硬度で７５〜１００の良好な硬度を達成することが可能であり、しかも熱可塑性ポリマーの上記１，２−ポリブタジエンの配合によってゴム組成物の加工性も向上することが見出された。そして、この１，２−ポリブタジエンを配合したゴムクローラ用ゴム組成物を用いてゴムクローラ内周面に突起を形成することにより、良好な硬度と大変形追随性を両立し、かつ良好な摩擦係数の突起を作業性よく形成することができ、走行中にゴムクローラに大きな衝撃や斜行させる力が加わって、脱輪や大変形が生じた際にも、破損しにくく耐久性に優れるゴムクローラを得ることができることを見出し、本発明を完成したものである。
【００１５】
従って、本発明は、ゴムクローラ内周面に突設される突起を形成するゴムクローラ用ゴム組成物であって、ゴム成分中に１，２−ポリブタジエンを５〜４０質量％含有し、かつ加硫後のＪＩＳ−Ａ硬度が７５〜１００であることを特徴とするゴムクローラ用ゴム組成物、及び、ゴムクローラ内周面に突設される突起が前記ゴム組成物を用いて形成されたものであるゴムクローラを提供するものである。
【発明の効果】
【００１６】
本発明のゴムクローラ用ゴム組成物は、加硫後に高い硬度と大変形追随性を両立したゴムとすることができるため、ゴムクローラ内周面の突起を上記ゴム組成物を用いて形成することにより、走行中の振動や騒音が少なく、大きな衝撃や斜行させる力が加わって、突発的な噛み合い異常や大変形を生じた際にも、破損しにくく耐久性に優れるゴムクローラを提供することができる。また、上記ゴム組成物に、低摩擦剤として脂肪酸アミド及び／又は超高分子量ポリエチレンを所定量配合することにより、加硫ゴムの摩擦係数を低減することができ、耐久性を更に向上させることもできる。
【発明を実施するための最良の形態】
【００１７】
以下、本発明につき更に詳述する。
本発明のゴムクローラ用ゴム組成物は、上記の通り、ゴム成分中にそのゴム成分の一部として１，２−ポリブタジエンを添加配合してなるものである。
【００１８】
ゴム成分としては、天然ゴムや合成ゴムのこの分野において公知のものを用いることができる。その具体例としては、天然ゴムや、ブタジエンゴム、スチレン・ブタジエンゴム、イソプレンゴム、エチレン・プロピレン・ジエンゴム、ブチルゴム、ハロゲン化ブチルゴム、クロロプレンゴム、イソブチレン・イソプレンゴム、アクリロニトリル・ブタジエンゴム、シリコーンゴム、アクリルゴム、エポキシ化天然ゴム、アクリレートブタジエンゴム等の合成ゴム及びこれら天然ゴムまたは合成ゴムの分子鎖末端が変性されたもの等を挙げることができ、これらの中から１種又は２種以上を適宜選択すればよい。本発明においては、天然ゴム、ブタジエンゴム、スチレン・ブタジエンゴム及びイソプレンゴムを好適に用いることができる。
【００１９】
本発明のゴム組成物では、上記ゴム成分にそのゴム成分の一部として１，２−ポリブタジエンを添加配合する。その際、該１，２−ポリブタジエンとしては、公知のものを用いることができるが、高剛性（高硬度）の観点から、結晶化度の高いシンジオタクチック１，２−ポリブタジエンを好適に用いることができ、具体的には市販品としてＪＳＲ（株）製  ＪＳＲ  ＲＢを用いることができる。上記１，２−ポリブタジエンのゴム成分中の配合割合は、５〜４０質量％、好ましくは１０〜３０質量％の範囲とすることが好ましい。ゴム成分中の１，２−ポリブタジエンの割合が高すぎると破断伸び及び破断強力の低下を招くおそれがあり、低すぎると高硬度及び大変形時の追随性が得られないおそれがある。
【００２０】
本発明では、上記ゴム成分に対して、本発明の効果を損なわない範囲で必要に応じて、ゴム工業で通常使用されている加硫剤、加硫促進剤、加硫促進助剤、可塑剤、カーボン、ワックス類、低摩擦剤、滑剤、老化防止剤、酸化防止剤、充填剤、発泡剤、粘着付与剤、石油系樹脂、紫外線吸収剤、分散剤等の添加剤を適宜配合することができる。
【００２１】
低摩擦剤としては、公知の低摩擦剤を用いることができ、特に制限されるものではないが、例えば、脂肪酸アミドや超高分子量ポリエチレンを用いることができる。
【００２２】
上記脂肪酸アミドは、脂肪族カルボン酸のアミドを用いることができ、特に炭素数が１２〜２２の脂肪族モノカルボン酸のアミドを好適に用いることできる。その具体例としては、ステアリン酸アミド、オレイン酸アミド、エルカ酸アミド、ラウリン酸アミド等を挙げることができ、これらの中から１種を単独で又は２種以上を組み合わせて用いればよい。本発明においては、ステアリン酸アミド、オレイン酸アミド、エルカ酸アミドを好適に用いることができる。これらの脂肪酸アミドの配合により、ゴム組成物の硬化物表面の摩擦係数を低下させることができる。上記脂肪酸アミドの配合量は、上記ゴム成分１００質量部に対して、１〜１５質量部、好ましくは２〜１０質量部である。１５質量部を超えると、他の部材との接着性が低下するおそれがあり、１質量部未満になると、摩擦係数低減の効果が発揮されないおそれがある。
【００２３】
また、超高分子量ポリエチレンは、１００万以上の平均分子量を有するポリエチレンを用いることができ、本発明においては、１２０万〜３００万、好ましくは１５０万〜２５０万の範囲の平均分子量を有するものを好適に用いることができる。なお、ここでいう平均分子量とは、粘度平均分子量を意味する。また、本発明では特に制限されるものではないが、上記超高分子量ポリエチレンは、平均粒径が通常１００μｍ以下、好ましくは５０μｍ以下、特に好ましくは３０μｍ以下、下限としては２５μｍ以上であるものを使用することが好ましい。上記超高分子量ポリエチレンの配合量は、上記ゴム成分１００質量部に対して、２〜４０質量部、好ましくは５〜３０質量部である。４０質量部を超えると、破断伸び、強度の低下及び作業性の低下を招くおそれがあり、２質量部未満になると、摩擦係数低減及び高硬度化の効果が得られないおそれがある。なお、上記脂肪酸アミド及び超高分子量ポリエチレンは、本発明のゴム組成物に単独で配合してもよく、必要に応じて両者を組み合わせて使用してもよい。
【００２４】
カーボンブラックとしては、ゴム工業で通常使用されているものを使用することができ、特に限定されるものではないが、例えば、ＳＲＦ、ＧＰＦ、ＦＥＦ、ＨＡＦ、ＩＳＡＦ、ＳＡＦ、ＦＴ、ＭＴ等のカーボンブラックを挙げることができる。本発明においては、耐摩耗性等の観点から高級カーボンの使用が望ましく、ＦＥＦ、ＨＡＦ、ＩＳＡＦ、ＳＡＦを好適に用いることができる。なお、上記カーボンブラックは、窒素吸着比表面積が
１０〜１５０ｍ2／ｇ、ＤＢＰ吸収量（Ａ法）が５０〜２００ｍｌ／１００ｇであることが好ましい。また、これらのカーボンブラックは、１種を単独で用いてもよく、２種以上を併用してもよい。上記カーボンブラックの配合量は、上記ゴム成分１００質量部に対して１０〜８０質量部である。
【００２５】
加硫剤としては、この分野において通常用いられるものであれば、特に限定されるものではないが、本発明においては硫黄を好適に用いることができる。その配合量は、上記ゴム成分１００質量部に対して０．５〜４質量部である。
【００２６】
加硫促進剤としては、この分野において通常用いられるものであれば、特に限定されるものではないが、例えば、ＣＢＳ（Ｎ−シクロヘキシル−２−ベンゾチアジルスルフェンアミド）、ＴＢＢＳ（Ｎ−ｔ−ブチル−２−ベンゾチアジルスルフェンアミド）、ＴＢＳＩ（Ｎ−ｔ−ブチル−２−ベンゾチアジルスルフェンイミド）等のスルフェンアミド系の加硫促進剤、ＤＰＧ（ジフェニルグアニジン）等のグアニジン系の加硫促進剤、テトラオクチルチウラムジスルフィド、テトラベンジルチウラムジスルフィド等のチウラム系加硫促進剤、ジアルキルジチオリン酸亜鉛等の加硫促進剤等が挙げられる。上記加硫促進剤の配合量は、上記ゴム成分１００質量部に対して０．３〜４質量部である。
【００２７】
加硫促進助剤は、加硫を促進する観点から配合されるものであり、公知の亜鉛華（ＺｎＯ）や脂肪酸等を配合することができる。該脂肪酸としては飽和，不飽和あるいは直鎖状、分岐状のいずれの脂肪酸であってもよく、脂肪酸の炭素数としても特に制限されるものではないが、例えば炭素数１〜３０、好ましくは１５〜３０の脂肪酸、より具体的にはシクロヘキサン酸（シクロヘキサンカルボン酸）、側鎖を有するアルキルシクロペンタン等のナフテン酸、ヘキサン酸、オクタン酸、デカン酸（ネオデカン酸等の分岐状カルボン酸を含む）、ドデカン酸、テトラデカン酸、ヘキサデカン酸、オクタデカン酸（ステアリン酸）等の飽和脂肪酸、メタクリル酸、オレイン酸、リノール酸、リノレン酸等の不飽和脂肪酸、ロジン、トール油酸、アビエチン酸等の樹脂酸などが挙げられる。これらは１種単独で用いてもよく、２種以上を併用してもよい。本発明においては、亜鉛華及びステアリン酸を好適に用いることができる。これら加硫促進助剤の配合量は上記ゴム成分１００質量部に対して０〜１０質量部である。
【００２８】
ワックス類としては、公知のパラフィンワックス及びミクロクリスタリンワックス等のワックス、ステアリン酸アミド、オレイン酸アミド及びエルカ酸アミド等のアマイド化合物等を挙げることができ、１種を単独で又は２種以上を併用して用いればよい。特に本発明においては、パラフィンワックス、ミクロクリスタリンワックスを好適に用いることができる。これらの配合により、成形作業性を向上させることができる。上記ワックス類の配合量は、上記ゴム成分１００質量部に対して０〜１０質量部である。
【００２９】
可塑剤としては、公知のものを用いることができ、特に制限されるものではないが、具体例として、アロマティック油、ナフテニック油、パラフィン油等のプロセスオイルや、やし油等の植物油、アルキルベンゼンオイル等の合成油等を挙げることができ、これらの中から１種単独又は２種以上を適宜選択使用すればよい。上記可塑剤の配合量は、上記ゴム成分１００質量部に対して０〜２０質量部である。
【００３０】
老化防止剤としては、公知のものを用いることができ、特に制限されないが、フェノール系老化防止剤、イミダゾール系老化防止剤、アミン系老化防止剤などを挙げることができる。上記老化防止剤の配合量は上記ゴム成分１００質量部に対して０〜１０質量部である。
【００３１】
本発明のゴム組成物は、上記配合とすることにより、加硫後にＪＩＳ−Ａ硬度が７５〜１００、特に８０〜９５のゴムを得ることができる。この硬度が７５未満であると駆動力伝達に支障をきたすおそれがあり、１００を超えると高歪領域のモジュラスが高くなってしまい、大変形時の追随性が不十分なものとなるおそれがある。なお、加硫条件は、通常の条件を採用することができ、特に制限されないが、１００〜１８０℃、１分間〜５時間の条件とすることができる。
【００３２】
本発明のゴム組成物を得る際、上記各成分の配合方法に特に制限はなく、全ての成分原料を一度に配合して混練しても良いし、２段階あるいは３段階に分けて各成分を配合して混練を行ってもよい。なお、混練に際してはロール、インターナルミキサー、バンバリーローター等の混練機を用いることができる。
【００３３】
本発明のゴムクローラ用ゴム組成物は、あらゆるゴムクローラに対して適用することができ、特に芯金レスクローラ内周面の突起用として好適に用いることができる。そして、本発明のゴム組成物を用いた突起を内周面に形成してゴムクローラを製造する場合には、従来公知の製造方法を採用し得る。
【実施例】
【００３４】
以下、本発明について実施例及び比較例を挙げて詳細に説明するが、本発明は下記実施例に制限されるものではない。
【００３５】
［実施例１〜１２、比較例１〜１０］
表１〜３に示す配合のゴム組成物を常法に従って混練りし、長さ１５０ｍｍ×幅１５０  ｍｍ×厚さ２ｍｍのシート状に成形し、１５５℃、３０分間の条件で加硫硬化したものを評価体とした。得られた評価体の特性について以下の方法により評価し、その結果を表１〜３に併記した。
【００３６】
《評価方法》
・ムーニー粘度
ＪＩＳ  Ｋ６３００−１に準拠して測定した。
・硬さ（ＪＩＳ−Ａ硬度）
ＪＩＳ  Ｋ６２５３に準拠し、デュロメーターＡにより測定した。
・モジュラス（引張応力）及び伸び
ＪＩＳ  Ｋ６２５１に準拠し、ダンベル状３号形試験片を用い、伸び５０％時、１００％時及び３００％時の引張応力、及び切断時伸びを測定した。
・耐疲労性（２００％疲労性）
ＤＩＮ  Ｓ３Ａ型ダンベル試験片を用い、室温にて、０〜２００％、５Ｈｚの条件で測定した。
なお、表１では比較例１の測定結果を１００とし、実施例１〜４及び比較例２及び３の測定結果を比較例１に対する指数で表し、表２では比較例４の測定結果を１００とし、実施例５〜８及び比較例５〜７の測定結果を比較例４に対する指数で表した。また、表３では比較例８の測定結果を１００とし、実施例９〜１２、及び、比較例９及び１０の測定結果を比較例８に対する指数で表した。
・耐摩耗性（摩擦係数）
ＤＩＮ  ５３５１６に準拠し、ＤＩＮ摩耗試験機を用い、室温にてＤＩＮ摩耗を測定した。なお、表１では比較例１の測定結果を１００とし、実施例１〜４及び比較例２及び３の測定結果を比較例１に対する指数で表し、表２では比較例４の測定結果を１００とし、実施例５〜８及び比較例５〜７の測定結果を比較例４に対する指数で表した。また、表３では比較例８の測定結果を１００とし、実施例９〜１２、及び、比較例９及び１０の測定結果を比較例８に対する指数で表した。
【００３７】
【表１】
2010120460.tif 000002
【００３８】
ＮＲ：天然ゴム、「ＲＳＳ＃４」
ＳＢＲ：スチレン・ブタジエンゴム、ＴＳＲＣ社製「Ｔａｉｐｏｌ１５００Ｅ」
ＢＲ：高シス１，４−ポリブタジエンゴム、ＪＳＲ社製  「ＢＲ０１」
ＲＢ：シンジオタクチック１，２−ポリブタジエン、ＪＳＲ社製「ＲＢ８２０」
カーボンブラック：ＨＡＦ級カーボンブラック、旭カーボン社製「旭＃７０」
オイル：アロマオイル、新日本石油社製「コウモレックスＮＨ−６０Ｔ」
ステアリン酸：ＡＣＩＤＣＨＥＭ社製「ＰＡＬＭＡＣ１６００」
亜鉛華：東邦亜鉛社製「銀嶺ＳＲ」
ワックス：日本精蝋社製「ＯＺＯＡＧＥ−００１７」
老化防止剤：住友化学社製「ＡＮＴＩＧＥＮＥ６Ｃ」
超高分子量ポリエチレン：三井化学社製「ミペロン」
脂肪酸アミド：オレイン酸アミド、日本化成社製「ダイヤミッドＭ３０９」
硫黄：鶴見化学工業社製「サルファックス５」
加硫促進剤：大内新興化学社製「ノクセラーＣＺ−Ｇ」
【００３９】
上記表１には、ゴム成分としてＮＲ及びＳＢＲを用いた例を示した。
表１中、比較例１は１，２−ポリブタジエンを配合せず、加硫剤及びカーボンの配合量も標準的な量の従来処方である。該処方により得られるゴム組成物はムーニー粘度が低く良好な加工性を有しており、また伸びが大きく、３００％モジュラスが低いことから大変形追随性に優れるが、硬度及び５０％モジュラスも低いため、変形し易く脱輪防止性能に劣るものである。
【００４０】
比較例２は、上記比較例１に対して加硫剤を増量した処方である。該処方により得られたゴム組成物は、ＪＩＳ−Ａ硬度及び５０％モジュラスが高くなり、脱輪防止性能が向上した。しかし、伸びが比較例１の６０％に低下すると共に、高歪領域のモジュラス（特に３００％モジュラス）が著しく上昇（破断のため測定不能）したことから、大変形追随性が著しく損なわれている。更に、耐疲労性も比較例１の２４％にまで低下した。従って、加硫剤の増量による改善では、架橋密度を高めることにより硬度等を高め、脱輪防止性能を向上させることはできるが、硬くなりすぎて大変形追随性及び耐疲労性を大きく損なうものとなった。なお、ムーニー粘度は比較例１と同等で、加工性は維持されている。
【００４１】
比較例３は、上記比較例１に対してカーボンを増量した処方である。該処方により得られたゴム組成物は、上記比較例２と同様に、ＪＩＳ−Ａ硬度及び５０％モジュラスが高くなり、脱輪防止性能が向上した。しかし、伸びが比較例１の約６０％に低下すると共に、高歪領域のモジュラス（特に３００％モジュラス）が著しく上昇（破断のため測定不能）したことから、大変形追随性が著しく損なわれている。更に、耐疲労性も比較例１の３１％にまで低下した。従って、カーボンの増量による改善では、硬度等を高めて脱輪防止性能を向上させることはできるが、硬くなりすぎて大変形追随性及び耐疲労性を大きく損なうものとなった。更に、カーボンを増量した本例では、比較例１に対してムーニー粘度が３０％以上も上昇し、加工性の低下をも招く結果となった。
【００４２】
実施例１〜４は、ゴム成分の一部として１，２−ポリブタジエンを所定の配合比率で添加配合した処方である。これらの実施例では、上記１，２−ポリブタジエンの配合比率の増加に伴って、低歪領域のモジュラス及びＪＩＳ−Ａ硬度が上記比較例１に対して大幅にアップ（最大約１９０％）しており、上記比較例２及び３と比較しても同等もしくはそれ以上の効果を奏した。また、高歪領域の３００％モジュラスは、比較例２及び３に対して大幅に低減化され、かつ比較例１と比較して同等に維持されており、上述した加硫剤やカーボンを増量した際の問題が解消されている。従って、ゴム成分の一部として１，２−ポリブタジエンを添加配合することにより、高硬度で大変形追随性に優れるゴムが得られることが確認できた。更に、上記１，２−ポリブタジエンの添加配合により、ムーニー粘度が低下してゴム組成物の加工性が向上すると共に、摩擦係数が低下し、耐久性が向上することも確認できた。
【００４３】
【表２】
2010120460.tif 000003
【００４４】
上記表２には、ゴム成分としてＮＲ及びＢＲを用いた例を示した。その結果、表１の結果と同様に、ゴム成分の一部に１，２−ポリブタジエンを添加配合することにより、高硬度で大変形追随性に優れ、耐久性及び加工性にも優れるゴムが得られることが確認できた。
【００４５】
【表３】
2010120460.tif 000004
【００４６】
上記表３は、ゴム成分としてＮＲ及びＢＲを用い、かつ低摩擦剤を含まない例を示すものである。その結果、表１の結果と同様に、ゴム成分の一部に１，２−ポリブタジエンを添加配合することにより、高硬度で大変形追随性に優れ、耐久性及び加工性にも優れるゴムが得られることが確認できた。
【００４７】
従って、上記実施例から、本発明のゴムクローラ用ゴム組成物を用いてゴムクローラ内周面に突起を形成することにより、良好な硬度と大変形追随性を両立し、かつ良好な摩擦係数の突起を作業性よく形成することができ、走行中にゴムクローラに大きな衝撃や斜行させる力が加わって、脱輪や大変形が生じた際にも、破損しにくく耐久性に優れるゴムクローラを得られることが確認できた。